"重合性単量体A、重合開始剤B、及び下記一般式Iで表されるマロン酸エステル化合物Cを含有する歯科用硬化性組成物。式中、R1、R2、及びR3は、それぞれ独立して、炭素数1~6のアルキル基を示す。重合促進剤Dをさらに含有する請求項1に記載の歯科用硬化性組成物。平均粒子径が0.1μm以上の無機粒子Eをさらに含有する請求項1又は2に記載の歯科用硬化性組成物。前記R1、R2、及びR3が、それぞれ独立して、炭素数1~4のアルキル基である請求項1~3のいずれか1項に記載の歯科用硬化性組成物。前記重合性単量体Aが、メタアクリル酸エステルである請求項1~4のいずれか1項に記載の歯科用硬化性組成物。前記重合開始剤Bが、光重合開始剤を含む請求項1~5のいずれか1項に記載の歯科用硬化性組成物。請求項1~6のいずれか1項に記載の歯科用硬化性組成物を用いた歯科用修復材料。そこで本発明は、天然歯の色調に近似した色調を与えるだけでなく、太陽光に長時間暴露しても、審美性に影響を与えるほどの変色のない太陽光安定性に優れる歯科用硬化性組成物を提供することを目的とする。本発明は、重合性単量体A、重合開始剤B、及び下記一般式Iで表されるマロン酸エステル化合物Cを含有する歯科用硬化性組成物である。式中、R1、R2、及びR3は、それぞれ独立して、炭素数1~6のアルキル基を示す。本発明の歯科用硬化性組成物は、好ましくは、重合促進剤Dをさらに含有する。本発明の歯科用硬化性組成物は、好ましくは、平均粒子径が0.1μm以上の無機粒子Eをさらに含有する。本発明の歯科用硬化性組成物においては、前記R1、R2、及びR3が、それぞれ独立して、炭素数1~4のアルキル基であることが好ましい。前記重合性単量体Aが、メタアクリル酸エステルであることが好ましい。前記重合開始剤Bが、光重合開始剤を含むことが好ましい。本発明はまた、上記の歯科用硬化性組成物を用いた歯科用修復材料である。本発明によれば、天然歯の色調に近似した色調を与えるだけでなく、太陽光に長時間暴露しても、審美性に影響を与えるほどの変色のない太陽光安定性に優れる歯科用硬化性組成物が提供される。このことにより、歯科治療において、天然歯に近似した色調を有し審美性が高く、なおかつ長期間にわたって、審美性が低下しにくい、優れた歯科用修復材料を提供することが可能となる。本発明の歯科用硬化性組成物は、重合性単量体A、重合開始剤B、及び下記一般式Iで表されるマロン酸エステル化合物Cを含有するものである。一般式I中、R1、R2、及びR3は、それぞれ独立して、炭素数1~6のアルキル基を示す。重合性単量体Aとしては、ラジカル重合性単量体が好適に用いられる。重合性単量体Aにおけるラジカル重合性単量体の具体例としては、α-シアノアクリル酸、メタアクリル酸、α-ハロゲン化アクリル酸、クロトン酸、桂皮酸、ソルビン酸、マレイン酸、イタコン酸などのエステル類、メタアクリルアミド、メタアクリルアミド誘導体、ビニルエステル類、ビニルエーテル類、モノ-N-ビニル誘導体、スチレン誘導体などが挙げられる。これらの中では、メタアクリル酸エステル及びメタアクリルアミド誘導体が好ましく、メタアクリル酸エステルがより好ましい。なお、本発明においてメタアクリルの表記は、メタクリルとアクリルの両者を包含する意味で用いられる。メタアクリル酸エステル及びメタアクリルアミド誘導体系の重合性単量体の例を以下に示す。I一官能性メタアクリレート及びメタアクリルアミド誘導体の例としては、メチルメタアクリレート、イソブチルメタアクリレート、ベンジルメタアクリレート、ラウリルメタアクリレート、2-N,N-ジメチルアミノエチルメタアクリレート、2,3-ジブロモプロピルメタアクリレート、2-ヒドロキシエチルメタアクリレート、6-ヒドロキシヘキシルメタアクリレート、10-ヒドロキシデシルメタアクリレート、プロピレングリコールモノメタアクリレート、グリセリンモノメタアクリレート、エリトリトールモノメタアクリレート、N-メチロールメタアクリルアミド、N-ヒドロキシエチルメタアクリルアミド、N-ジヒドロキシエチルメタアクリルアミド、メタアクリロイルオキシドデシルピリジニウムブロマイド、メタアクリロイルオキシドデシルピリジニウムクロライド、メタアクリロイルオキシヘキサデシルピリジニウムクロライド、メタアクリロイルオキシデシルアンモニウムクロライドなどが挙げられる。II二官能性メタアクリレートの例としては、エチレングリコールジメタアクリレート、トリエチレングリコールジメタアクリレート、プロピレングリコールジメタアクリレート、ネオペンチルグリコールジメタアクリレート、1,6-ヘキサンジオールジメタアクリレート、1,10-デカンジオールジメタアクリレート、ビスフェノールAジグリシジルメタアクリレート2,2-ビス[4-3-メタアクリロイルオキシ-2-ヒドロキシプロポキシフェニル]プロパン、通称BisGMA、2,2-ビス4-メタアクリロイルオキシエトキシフェニルプロパン、2,2-ビス4-メタアクリロイルオキシポリエトキシフェニルプロパン、1,2-ビス3-メタアクリロイルオキシ-2-ヒドロキシプロポキシエタン、ペンタエリトリトールジメタアクリレート、[2,2,4-トリメチルヘキサメチレンビス2-カルバモイルオキシエチル]ジメタクリレート通称UDMAなどが挙げられる。III三官能性以上のメタアクリレートの例としては、トリメチロールプロパントリメタアクリレート、トリメチロールエタントリメタアクリレート、テトラメチロールメタントリメタアクリレート、ペンタエリスリトールテトラメタアクリレート、ジペンタエリスリトールヘキサメタアクリレート、N,N’-2,2,4-トリメチルヘキサメチレンビス2-アミノカルボキシプロパン-1,3-ジオールテトラメタクリレート、1,7-ジアクリロイルオキシ-2,2,6,6-テトラアクリロイルオキシメチル-4-オキシヘプタンなどが挙げられる。前記重合性単量体は、いずれも、それぞれ単独で又は2種以上を混合して用いることができる。なお、歯質、金属、セラミックスなどに対する接着性を向上させる場合、本発明の歯科用硬化性組成物には、これらの被着体に対する接着性を付与する機能性モノマーを重合性単量体Aとして含有させることが好ましい場合がある。機能性モノマーとして、例えば、2-メタアクリロイルオキシエチルジハイドロジェンホスフェート、10-メタアクリロイルオキシデシルジハイドロジェンホスフェート、2-メタアクリロイルオキシエチルフェニルハイドロジェンホスフェートなどのリン酸基を有するモノマー、及び11-メタアクリロイルオキシ-1,1-ウンデカンジカルボン酸、4-メタアクリロイルオキシエトキシカルボニルフタル酸などのカルボン酸基を有するモノマーは、歯質や卑金属に対して優れた接着性を呈するので好ましい。また、機能性モノマーとして、例えば、10-メルカプトデシルメタアクリレート、6-4-ビニルベンジル-n-プロピルアミノ-1,3,5-トリアジン-2,4-ジチオン、特開平10-1473号公報に記載のチオウラシル誘導体や特開平11-92461号公報に記載の硫黄元素を有する化合物は、貴金属に対して優れた接着性を呈するので好ましい。さらに、機能性モノマーとして、例えば、γ-メタクリロキシプロピルトリメトキシシランなどのシランカップリング剤は、セラミックス、陶材、歯科用コンポジットレジンへの接着に効果的である。特に歯科用修復材料としての良好な硬化体物性機械的強度、非溶出性などを得るためには、これら機能性モノマーの配合量は、重合性単量体A100重量部中に30重量部以下、好ましくは10重量部以下、より好ましくは5重量部以下とするのがよい。本発明に用いられる重合開始剤Bは、一般工業界で使用されている重合開始剤から選択して使用でき、中でも歯科用途に用いられている重合開始剤が好ましく用いられる。特に、光重合及び化学重合の重合開始剤が、単独で又は2種以上適宜組み合わせて使用される。歯科用硬化性組成物の汎用性の観点からは、重合開始剤Bは、光重合開始剤を含むことが好ましい。光重合開始剤としては、ビスアシルホスフィンオキサイド類、水溶性アシルホスフィンオキサイド類、チオキサントン類又はチオキサントン類の第4級アンモニウム塩、ケタール類、α-ジケトン類、クマリン類、アントラキノン類、ベンゾインアルキルエーテル化合物類、α-アミノケトン系化合物などが挙げられる。上記光重合開始剤として用いられるビスアシルホスフィンオキサイド類のうち、アシルホスフィンオキサイド類としては、2,4,6-トリメチルベンゾイルジフェニルホスフィンオキサイド、2,6-ジメトキシベンゾイルジフェニルホスフィンオキサイド、2,6-ジクロロベンゾイルジフェニルホスフィンオキサイド、2,4,6-トリメチルベンゾイルメトキシフェニルホスフィンオキサイド、2,4,6-トリメチルベンゾイルエトキシフェニルホスフィンオキサイド、2,3,5,6-テトラメチルベンゾイルジフェニルホスフィンオキサイド、ベンゾイルジ-2,6-ジメチルフェニルホスホネートなどが挙げられる。ビスアシルホスフィンオキサイド類としては、ビス-2,6-ジクロロベンゾイルフェニルホスフィンオキサイド、ビス-2,6-ジクロロベンゾイル-2,5-ジメチルフェニルホスフィンオキサイド、ビス-2,6-ジクロロベンゾイル-4-プロピルフェニルホスフィンオキサイド、ビス-2,6-ジクロロベンゾイル-1-ナフチルホスフィンオキサイド、ビス-2,6-ジメトキシベンゾイルフェニルホスフィンオキサイド、ビス-2,6-ジメトキシベンゾイル-2,4,4-トリメチルペンチルホスフィンオキサイド、ビス-2,6-ジメトキシベンゾイル-2,5-ジメチルフェニルホスフィンオキサイド、ビス-2,4,6-トリメチルベンゾイルフェニルホスフィンオキサイド、2,5,6-トリメチルベンゾイル-2,4,4-トリメチルペンチルホスフィンオキサイドなどが挙げられる。上記光重合開始剤として用いられる水溶性アシルホスフィンオキサイド類は、アシルホスフィンオキサイド分子内にアルカリ金属イオン、アルカリ土類金属イオン、ピリジニウムイオン又はアンモニウムイオンを有することが好ましい。例えば、水溶性アシルホスフィンオキサイド類は、欧州特許第0009348号明細書又は特開昭57-197289号公報に開示されている方法により合成することができる。上記水溶性アシルホスフィンオキサイド類の具体例としては、モノメチルアセチルホスホネートナトリウム、モノメチル1-オキソプロピルホスホネートナトリウム、モノメチルベンゾイルホスホネートナトリウム、モノメチル1-オキソブチルホスホネートナトリウム、モノメチル2-メチル-1-オキソプロピルホスホネートナトリウム、アセチルホスホネートナトリウム、モノメチルアセチルホスホネートナトリウム、アセチルメチルホスホネートナトリウム、メチル4-ヒドロキシメトキシホスフィニル-4-オキソブタノエートナトリウム塩、メチル-4-オキソホスホノブタノエートモノナトリウム塩、アセチルフェニールホスフィネートナトリウム塩、1-オキソプロピルペンチルホスフィネートナトリウム、メチル-4-ヒドロキシペンチルホスフィニル-4-オキソブタノエートナトリウム塩、アセチルペンチルホスフィネートナトリウム、アセチルエチルホスフィネートナトリウム、メチル1,1-ジメチルメチルホスフィネートナトリウム、1,1-ジエトキシエチルメチルホスフィネートナトリウム、1,1-ジエトキシエチルメチルホスフィネートナトリウム、メチル-4-ヒドロキシメチルホスフィニル-4-オキソブタノエートリチウム塩、4-ヒドロキシメチルホスフィニル-4-オキソブタノイックアシッドジリチウム塩、メチル2-メチル-1,3-ジオキソラン-2-イルホスフィネートナトリウム塩、メチル2-メチル-1,3-チアゾリディン-2-イルホスホナイトナトリウム塩、2-メチルパーヒドロ-1,3-ディアジン-2-イルホスホナイトナトリウム塩、アセチルホスフィネートナトリウム塩、1,1-ジエトキシエチルホスホナイトナトリウム塩、1,1-ジエトキシエチルメチルホスホナイトナトリウム塩、メチル2-メチルオキサチオラン-2-イルホスフィネートナトリウム塩、メチル2,4,5-トリメチル-1,3-ジオキソラン-2-イルホスフィネートナトリウム塩、メチル1,1-プロポキシエチルホスフィネートナトリウム塩、1-メトキシビニルメチルホスフィネートナトリウム塩、1-エチルチオビニルメチルホスフィネートナトリウム塩、メチル2-メチルパーヒドロ-1,3-ジアジン-2-イルホスフィネートナトリウム塩、メチル2-メチルパーヒドロ-1,3-チアジン-2-イルホスフィネートナトリウム塩、メチル2-メチル-1,3-ジアゾリジン-2-イルホスフィネートナトリウム塩、メチル2-メチル-1,3-チアゾリジン-2-イルホスフィネートナトリウム塩、2,2-ジシアノ-1-メチルエチニルホスフィネートナトリウム塩、アセチルメチルホスフィネートオキシムナトリウム塩、アセチルメチルホスフィネート-O-ベンジルオキシムナトリウム塩、1-[N-エトキシイミノエチル]メチルホスフィネートナトリウム塩、メチル1-フェニルイミノエチルホスフィネートナトリウム塩、メチル1-フェニルヒドラゾンエチルホスフィネートナトリウム塩、[1-2,4-ジニトロフェニルヒドラゾノエチル]メチルホスフィネートナトリウム塩、アセチルメチルホスフィネートセミカルバゾンナトリウム塩、1-シアノ-1-ヒドロキシエチルメチルホスフィネートナトリウム塩、ジメトキシメチルメチルホスフィネートナトリウム塩、フォーミルメチルホスフィネートナトリウム塩、1,1-ジメトキシプロピルメチルホスフィネートナトリウム塩、メチル1-オキソプロピルホスフィネートナトリウム塩、1,1-ジメトキシプロピルメチルホスフィネートドデシルグアニジン塩、1,1-ジメトキシプロピルメチルホスフィネートイソプロピルアミン塩、アセチルメチルホスフィネートチオセミカルバゾンナトリウム塩、1,3,5-トリブチル-4-メチルアミノ-1,2,4-トリアゾリウム1,1-ジメトキシエチル-メチルホスフィネート、1-ブチル-4-ブチルアミノメチルアミノ-3,5-ジプロピル-1,2,4-トリアゾリウム1,1-ジメトキシエチル-メチルホスフィネート、2,4,6-トリメチルベンゾイルフェニルホスフィンオキサイドナトリウム塩、2,4,6-トリメチルベンゾイルフェニルホスフィンオキサイドカリウム塩、2,4,6-トリメチルベンゾイルフェニルホスフィンオキサイドのアンモニウム塩などが挙げられる。さらに、特開2000-159621号公報に記載されている化合物も挙げられる。これらビスアシルホスフィンオキサイド類及び水溶性アシルホスフィンオキサイド類の中でも、2,4,6-トリメチルベンゾイルジフェニルホスフィンオキサイド、2,4,6-トリメチルベンゾイルメトキシフェニルホスフィンオキサイド、ビス2,4,6-トリメチルベンゾイルフェニルホスフィンオキサイド及び2,4,6-トリメチルベンゾイルフェニルホスフィンオキサイドナトリウム塩が特に好ましい。上記光重合開始剤として用いられるチオキサントン類又はチオキサントン類の第4級アンモニウム塩としては、例えば、チオキサントン、2-クロルチオキサンセン-9-オン、2-ヒドロキシ-3-9-オキシ-9H-チオキサンテン-4-イルオキシ-N,N,N-トリメチル-プロパンアミニウムクロライド、2-ヒドロキシ-3-1-メチル-9-オキシ-9H-チオキサンテン-4-イルオキシ-N,N,N-トリメチル-プロパンアミニウムクロライド、2-ヒドロキシ-3-9-オキソ-9H-チオキサンテン-2-イルオキシ-N,N,N-トリメチル-プロパンアミニウムクロライド、2-ヒドロキシ-3-3,4-ジメチル-9-オキソ-9H-チオキサンテン-2-イルオキシ-N,N,N-トリメチル-1-プロパンアミニウムクロライド、2-ヒドロキシ-3-3,4-ジメチル-9H-チオキサンテン-2-イルオキシ-N,N,N-トリメチル-1-プロパンアミニウムクロライド、2-ヒドロキシ-3-1,3,4-トリメチル-9-オキソ-9H-チオキサンテン-2-イルオキシ-N,N,N-トリメチル-1-プロパンアミニウムクロライドなどが使用できる。これらチオキサントン類又はチオキサントン類の第4級アンモニウム塩の中でも、特に好適なチオキサントン類は、2-クロルチオキサンセン-9-オンであり、特に好適なチオキサントン類の第4級アンモニウム塩は、2-ヒドロキシ-3-3,4-ジメチル-9H-チオキサンテン-2-イルオキシ-N,N,N-トリメチル-1-プロパンアミニウムクロライドである。上記光重合開始剤として用いられるケタール類の例としては、ベンジルジメチルケタール、ベンジルジエチルケタール等が挙げられる。上記光重合開始剤として用いられるα-ジケトン類としては、例えば、ジアセチル、ジベンジル、カンファーキノン、2,3-ペンタジオン、2,3-オクタジオン、9,10-フェナンスレンキノン、4,4’-オキシベンジル、アセナフテンキノン等が挙げられる。この中でも、可視光域に極大吸収波長を有している観点から、カンファーキノンが特に好ましい。上記光重合開始剤として用いられるクマリン化合物の例としては、3,3’-カルボニルビス7-ジエチルアミノクマリン、3-4-メトキシベンゾイルクマリン、3-チェノイルクマリン、3-ベンゾイル-5,7-ジメトキシクマリン、3-ベンゾイル-7-メトキシクマリン、3-ベンゾイル-6-メトキシクマリン、3-ベンゾイル-8-メトキシクマリン、3-ベンゾイルクマリン、7-メトキシ-3-p-ニトロベンゾイルクマリン、3-p-ニトロベンゾイルクマリン、3-ベンゾイル-8-メトキシクマリン、3,5-カルボニルビス7-メトキシクマリン、3-ベンゾイル-6-ブロモクマリン、3,3’-カルボニルビスクマリン、3-ベンゾイル-7-ジメチルアミノクマリン、3-ベンゾイルベンゾ[f]クマリン、3-カルボキシクマリン、3-カルボキシ-7-メトキシクマリン、3-エトキシカルボニル-6-メトキシクマリン、3-エトキシカルボニル-8-メトキシクマリン、3-アセチルベンゾ[f]クマリン、7-メトキシ-3-p-ニトロベンゾイルクマリン、3-p-ニトロベンゾイルクマリン、3-ベンゾイル-8-メトキシクマリン、3-ベンゾイル-6-ニトロクマリン、3-ベンゾイル-7-ジエチルアミノクマリン、7-ジメチルアミノ-3-4-メトキシベンゾイルクマリン、7-ジエチルアミノ-3-4-メトキシベンゾイルクマリン、7-ジエチルアミノ-3-4-ジエチルアミノクマリン、7-メトキシ-3-4-メトキシベンゾイルクマリン、3-4-ニトロベンゾイルベンゾ[f]クマリン、3-4-エトキシシンナモイル-7-メトキシクマリン、3-4-ジメチルアミノシンナモイルクマリン、3-4-ジフェニルアミノシンナモイルクマリン、3-[3-ジメチルベンゾチアゾール-2-イリデンアセチル]クマリン、3-[1-メチルナフト[1,2-d]チアゾール-2-イリデンアセチル]クマリン、3,3’-カルボニルビス6-メトキシクマリン、3,3’-カルボニルビス7-アセトキシクマリン、3,3’-カルボニルビス7-ジメチルアミノクマリン、3-2-ベンゾチアゾイル-7-ジエチルアミノクマリン、3-2-ベンゾチアゾイル-7-ジブチルアミノクマリン、3-2-ベンゾイミダゾイル-7-ジエチルアミノクマリン、3-2-ベンゾチアゾイル-7-ジオクチルアミノクマリン、3-アセチル-7-ジメチルアミノクマリン、3,3’-カルボニルビス7-ジブチルアミノクマリン、3,3’-カルボニル-7-ジエチルアミノクマリン-7’-ビスブトキシエチルアミノクマリン、10-[3-[4-ジメチルアミノフェニル]-1-オキソ-2-プロペニル]-2,3,6,7-1,1,7,7-テトラメチル1H,5H,11H-[1]ベンゾピラノ[6,7,8-ij]キノリジン-11-オン、10-2-ベンゾチアゾイル-2,3,6、7-テトラヒドロ-1,1,7,7-テトラメチル1H,5H,11H-[1]ベンゾピラノ[6,7,8-ij]キノリジン-11-オン等の特開平9-3109号公報、特開平10-245525号公報に記載されている化合物が挙げられる。上述のクマリン化合物の中でも、特に、3,3’-カルボニルビス7-ジエチルアミノクマリン及び3,3’-カルボニルビス7-ジブチルアミノクマリンが好適である。上記光重合開始剤として用いられるアントラキノン類の例としては、アントラキノン、1-クロロアントラキノン、2-クロロアントラキノン、1-ブロモアントラキノン、1,2-ベンズアントラキノン、1-メチルアントラキノン、2-エチルアントラキノン、1-ヒドロキシアントラキノンなどが挙げられる。上記光重合開始剤として用いられるベンゾインアルキルエーテル類の例としては、ベンゾインメチルエーテル、ベンゾインエチルエーテル、ベンゾインイソプロピルエーテル、ベンゾインイソブチルエーテルなどが挙げられる。上記光重合開始剤として用いられるα-アミノケトン類の例としては、2-メチル-1-[4-メチルチオフェニル]-2-モルフォリノプロパン-1-オン等が挙げられる。これらの光重合開始剤の中でも、ビスアシルホスフィンオキサイド類及びその塩、α-ジケトン類、及びクマリン化合物からなる群から選択される少なくとも1種を用いることが好ましい。これにより、可視及び近紫外領域での光硬化性に優れ、ハロゲンランプ、発光ダイオードLED、キセノンランプのいずれの光源を用いても十分な光硬化性を示す組成物が得られる。本発明に用いられる重合開始剤のうち化学重合開始剤としては、有機過酸化物が好ましく用いられる。上記の化学重合開始剤に使用される有機過酸化物は特に限定されず、公知のものを使用することができる。代表的な有機過酸化物としては、ケトンパーオキサイド、ハイドロパーオキサイド、ジアシルパーオキサイド、ジアルキルパーオキサイド、パーオキシケタール、パーオキシエステル、パーオキシジカーボネート等が挙げられる。上記化学重合開始剤として用いられるケトンパーオキサイドとしては、メチルエチルケトンパーオキサイド、メチルイソブチルケトンパーオキサイド、メチルシクロヘキサノンパーオキサイド及びシクロヘキサノンパーオキサイド等が挙げられる。上記化学重合開始剤として用いられるハイドロパーオキサイドとしては、2,5-ジメチルヘキサン-2,5-ジハイドロパーオキサイド、ジイソプロピルベンゼンハイドロパーオキサイド、クメンハイドロパーオキサイド及びt-ブチルハイドロパーオキサイド等が挙げられる。上記化学重合開始剤として用いられるジアシルパーオキサイドとしては、アセチルパーオキサイド、イソブチリルパーオキサイド、ベンゾイルパーオキサイド、デカノイルパーオキサイド、3,5,5-トリメチルヘキサノイルパーオキサイド、2,4-ジクロロベンゾイルパーオキサイド及びラウロイルパーオキサイド等が挙げられる。上記化学重合開始剤として用いられるジアルキルパーオキサイドとしては、ジ-t-ブチルパーオキサイド、ジクミルパーオキサイド、t-ブチルクミルパーオキサイド、2,5-ジメチル-2,5-ジt-ブチルパーオキシヘキサン、1,3-ビスt-ブチルパーオキシイソプロピルベンゼン及び2,5-ジメチル-2,5-ジt-ブチルパーオキシ-3-ヘキシン等が挙げられる。上記化学重合開始剤として用いられるパーオキシケタールとしては、1,1-ビスt-ブチルパーオキシ-3,3,5-トリメチルシクロヘキサン、1,1-ビスt-ブチルパーオキシシクロヘキサン、2,2-ビスt-ブチルパーオキシブタン、2,2-ビスt-ブチルパーオキシオクタン及び4,4-ビスt-ブチルパーオキシバレリックアシッド-n-ブチルエステル等が挙げられる。上記化学重合開始剤として用いられるパーオキシエステルとしては、α-クミルパーオキシネオデカノエート、t-ブチルパーオキシネオデカノエート、t-ブチルパーオキシピバレート、2,2,4-トリメチルペンチルパーオキシ-2-エチルヘキサノエート、t-アミルパーオキシ-2-エチルヘキサノエート、t-ブチルパーオキシ-2-エチルヘキサノエート、ジ-t-ブチルパーオキシイソフタレート、ジ-t-ブチルパーオキシヘキサヒドロテレフタラート、t-ブチルパーオキシ-3,3,5-トリメチルヘキサノエート、t-ブチルパーオキシアセテート、t-ブチルパーオキシベンゾエート及びt-ブチルパーオキシマレリックアシッド等が挙げられる。上記化学重合開始剤として用いられるパーオキシジカーボネートとしては、ジ-3-メトキシパーオキシジカーボネート、ジ-2-エチルヘキシルパーオキシジカーボネート、ビス4-t-ブチルシクロヘキシルパーオキシジカーボネート、ジイソプロピルパーオキシジカーボネート、ジ-n-プロピルパーオキシジカーボネート、ジ-2-エトキシエチルパーオキシジカーボネート及びジアリルパーオキシジカーボネート等が挙げられる。これらの有機過酸化物の中でも、安全性、保存安定性及びラジカル生成能力の総合的なバランスから、ジアシルパーオキサイドが好ましく用いられ、その中でもベンゾイルパーオキサイドが特に好ましく用いられる。本発明に用いられる重合開始剤Bの配合量は特に限定されないが、得られる組成物の硬化性等の観点からは、重合性単量体A100重量部に対して、重合開始剤Bを0.01~10重量部含有してなることが好ましい。重合開始剤Bの配合量が0.01重量部未満の場合、重合が十分に進行せず、機械的強度の低下を招くおそれがあり、より好適には0.1重量部以上である。一方、重合開始剤Bの配合量が10重量部を超える場合、重合開始剤B自体の重合性能が低い場合には、十分な機械的強度が得られなくなるおそれがあり、さらには組成物からの析出を招くおそれがあるため、より好適には5重量部以下である。本発明に用いられるマロン酸エステル化合物Cは、下記一般式Iで表される構造を有する。一般式I中、R1、R2、及びR3は、それぞれ独立して、炭素数1~6のアルキル基を示す。このような構造を有するマロン酸エステル化合物Cを紫外線吸収剤として用いることにより、組成物の硬化体の色調を損なわず、さらに硬化体に優れた太陽光安定性を付与することができる。R1~R3で示される炭素数1~6のアルキル基は、直鎖状、分岐状及び環状のいずれであってもよく、例としては、メチル基、エチル基、n-プロピル基、イソプロピル基、シクロプロピル基、n-ブチル基、イソブチル基、sec-ブチル基、tert-ブチル基、シクロブチル基、n-ペンチル基、イソペンチル基、ネオペンチル基、tert-ペンチル基、シクロペンチル基、n-ヘキシル基、イソヘキシル基、シクロヘキシル基が挙げられる。R1~R3としては、炭素数1~4のアルキル基が好ましく、炭素数1~3のアルキル基がより好ましく、メチル基が最も好ましい。以下、マロン酸エステル化合物Cを具体的に例示すると、4-メトキシベンジリデンジメチルマロネート、4-メトキシベンジリデンジエチルマロネート、4-メトキシベンジリデン-ジn-プロピルマロネート、4-メトキシベンジリデンジイソプロピルマロネート、4-メトキシベンジリデン-ジn-ブチルマロネート、4-メトキシベンジリデン-ジt-ブチルマロネート、4-メトキシベンジリデン-ジ1-メチルブチルマロネート、4-メトキシベンジリデン-ジ2-メチルブチルマロネート、4-メトキシベンジリデン-ジn-ペンチルマロネート、4-メトキシベンジリデン-ジ1,1-ジメチルプロピルマロネート、4-メトキシベンジリデン-ジ1-メチルペンチルマロネート、4-メトキシベンジリデン-ジ2,2-ジメチルプロピルマロネート、4-メトキシベンジリデン-ジ1-メチルプロピルマロネート、4-メトキシベンジリデン-ジ2-メチルプロピルマロネート、4-メトキシベンジリデン-ジ3-メチルブチルマロネート、4-メトキシベンジリデン-ジシクロヘキシルマロネート、4-エトキシベンジリデンジイソプロピルマロネート、4-プロポキシベンジリデンジイソプロピルマロネート、4-ブトキシベンジリデンジイソプロピルマロネート等が挙げられる。これらマロン酸エステル化合物Cは、1種又は2種以上を混合して用いても構わない。該マロン酸エステル化合物Cの配合量は本発明の効果を得られる範囲であれば特に限定されることはないが、多すぎると硬化体の強度に影響を与える場合があるので、一般的には重合性単量体A100重量部に対して0.01~10重量部であり、より好ましくは0.02~5重量部である。本発明の歯科用硬化性組成物には、審美性を損なわない範囲で、必要に応じてマロン酸エステル化合物C以外の紫外線吸収剤を配合してもよい。好ましい実施態様では、重合促進剤Dが用いられる。本発明に用いられる重合促進剤Dとしては、アミン類、スルフィン酸及びその塩、アルデヒド類、チオール化合物、トリアジン化合物等が挙げられる。重合促進剤Dとして用いられるアミン類は、脂肪族アミン及び芳香族アミンに分けられる。脂肪族アミンとしては、例えば、n-ブチルアミン、n-ヘキシルアミン、n-オクチルアミン等の第1級脂肪族アミン;ジイソプロピルアミン、ジブチルアミン、N-メチルエタノールアミン等の第2級脂肪族アミン;N-メチルジエタノールアミン、N-エチルジエタノールアミン、N-n-ブチルジエタノールアミン、N-ラウリルジエタノールアミン、N,N-ジメチルアミノエチルメタクリレート、N-メチルジエタノールアミンジメタクリレート、N-エチルジエタノールアミンジメタクリレート、トリエタノールアミンモノメタクリレート、トリエタノールアミンジメタクリレート、トリエタノールアミントリメタクリレート、トリエタノールアミン、トリメチルアミン、トリエチルアミン、トリブチルアミン等の第3級脂肪族アミン等が挙げられる。これらの中でも、組成物の硬化性及び保存安定性の観点から、第3級脂肪族アミンが好ましく、その中でもN,N-ジメチルアミノエチルメタクリレート、N-メチルジエタノールアミン及びトリエタノールアミンがより好ましく用いられる。また、芳香族アミンとしては、例えば、N,N-ビス2-ヒドロキシエチル-3,5-ジメチルアニリン、N,N-ジ2-ヒドロキシエチル-p-トルイジン、N,N-ビス2-ヒドロキシエチル-3,4-ジメチルアニリン、N,N-ビス2-ヒドロキシエチル-4-エチルアニリン、N,N-ビス2-ヒドロキシエチル-4-イソプロピルアニリン、N,N-ビス2-ヒドロキシエチル-4-t-ブチルアニリン、N,N-ビス2-ヒドロキシエチル-3,5-ジ-イソプロピルアニリン、N,N-ビス2-ヒドロキシエチル-3,5-ジ-t-ブチルアニリン、N,N-ジメチルアニリン、N,N-ジメチル-p-トルイジン、N,N-ジメチル-m-トルイジン、N,N-ジエチル-p-トルイジン、N,N-ジメチル-3,5-ジメチルアニリン、N,N-ジメチル-3,4-ジメチルアニリン、N,N-ジメチル-4-エチルアニリン、N,N-ジメチル-4-イソプロピルアニリン、N,N-ジメチル-4-t-ブチルアニリン、N,N-ジメチル-3,5-ジ-t-ブチルアニリン、4-N,N-ジメチルアミノ安息香酸エチルエステル、4-N,N-ジメチルアミノ安息香酸メチルエステル、N,N-ジメチルアミノ安息香酸n-ブトキシエチルエステル、4-N,N-ジメチルアミノ安息香酸2-メタクリロイルオキシエチルエステル、4-N,N-ジメチルアミノベンゾフェノン、4-ジメチルアミノ安息香酸ブチル等が挙げられる。これらの中でも、組成物に優れた硬化性を付与できる観点から、N,N-ジ2-ヒドロキシエチル-p-トルイジン、4-N,N-ジメチルアミノ安息香酸エチルエステル、N,N-ジメチルアミノ安息香酸n-ブトキシエチルエステル及び4-N,N-ジメチルアミノベンゾフェノンからなる群から選択される少なくとも1種が好ましく用いられる。重合促進剤Dとして用いられるスルフィン酸及びその塩としては、例えば、p-トルエンスルフィン酸、p-トルエンスルフィン酸ナトリウム、p-トルエンスルフィン酸カリウム、p-トルエンスルフィン酸リチウム、p-トルエンスルフィン酸カルシウム、ベンゼンスルフィン酸、ベンゼンスルフィン酸ナトリウム、ベンゼンスルフィン酸カリウム、ベンゼンスルフィン酸リチウム、ベンゼンスルフィン酸カルシウム、2,4,6-トリメチルベンゼンスルフィン酸、2,4,6-トリメチルベンゼンスルフィン酸ナトリウム、2,4,6-トリメチルベンゼンスルフィン酸カリウム、2,4,6-トリメチルベンゼンスルフィン酸リチウム、2,4,6-トリメチルベンゼンスルフィン酸カルシウム、2,4,6-トリエチルベンゼンスルフィン酸、2,4,6-トリエチルベンゼンスルフィン酸ナトリウム、2,4,6-トリエチルベンゼンスルフィン酸カリウム、2,4,6-トリエチルベンゼンスルフィン酸リチウム、2,4,6-トリエチルベンゼンスルフィン酸カルシウム、2,4,6-トリイソプロピルベンゼンスルフィン酸、2,4,6-トリイソプロピルベンゼンスルフィン酸ナトリウム、2,4,6-トリイソプロピルベンゼンスルフィン酸カリウム、2,4,6-トリイソプロピルベンゼンスルフィン酸リチウム、2,4,6-トリイソプロピルベンゼンスルフィン酸カルシウム等が挙げられ、ベンゼンスルフィン酸ナトリウム、p-トルエンスルフィン酸ナトリウム、2,4,6-トリイソプロピルベンゼンスルフィン酸ナトリウムが特に好ましい。重合促進剤Dとして用いられるアルデヒド類としては、例えば、テレフタルアルデヒドやベンズアルデヒド誘導体等が挙げられる。ベンズアルデヒド誘導体としては、ジメチルアミノベンズアルデヒド、p-メチルオキシベンズアルデヒド、p-エチルオキシベンズアルデヒド、p-n-オクチルオキシベンズアルデヒド等が挙げられる。これらの中でも、硬化性の観点から、p-n-オクチルオキシベンズアルデヒドが好ましく用いられる。重合促進剤Dとして用いられるチオール化合物としては、例えば、3-メルカプトプロピルトリメトキシシラン、2-メルカプトベンゾオキサゾール、デカンチオール、チオ安息香酸等が挙げられる。重合促進剤Dとして用いられるトリアジン化合物としては、例えば、2,4,6-トリストリクロロメチル-s-トリアジン、2,4,6-トリストリブロモメチル-s-トリアジン、2-メチル-4,6-ビストリクロロメチル-s-トリアジン、2-メチル-4,6-ビストリブロモメチル-s-トリアジン、2-フェニル-4,6-ビストリクロロメチル-s-トリアジン、2-p-メトキシフェニル-4,6-ビストリクロロメチル-s-トリアジン、2-p-メチルチオフェニル-4,6-ビストリクロロメチル-s-トリアジン、2-p-クロロフェニル-4,6-ビストリクロロメチル-s-トリアジン、2-2,4-ジクロロフェニル-4,6-ビストリクロロメチル-s-トリアジン、2-p-ブロモフェニル-4,6-ビストリクロロメチル-s-トリアジン、2-p-トリル-4,6-ビストリクロロメチル-s-トリアジン、2-n-プロピル-4,6-ビストリクロロメチル-s-トリアジン、2-α,α,β-トリクロロエチル-4,6-ビストリクロロメチル-s-トリアジン、2-スチリル-4,6-ビストリクロロメチル-s-トリアジン、2-[2-p-メトキシフェニルエテニル]-4,6-ビストリクロロメチル-s-トリアジン、2-[2-o-メトキシフェニルエテニル]-4,6-ビストリクロロメチル-s-トリアジン、2-[2-p-ブトキシフェニルエテニル]-4,6-ビストリクロロメチル-s-トリアジン、2-[2-3,4-ジメトキシフェニルエテニル]-4,6-ビストリクロロメチル-s-トリアジン、2-[2-3,4,5-トリメトキシフェニルエテニル]-4,6-ビストリクロロメチル-s-トリアジン、2-1-ナフチル-4,6-ビストリクロロメチル-s-トリアジン、2-4-ビフェニリル-4,6-ビストリクロロメチル-s-トリアジン、2-[2-{N,N-ビス2-ヒドロキシエチルアミノ}エトキシ]-4,6-ビストリクロロメチル-s-トリアジン、2-[2-{N-ヒドロキシエチル-N-エチルアミノ}エトキシ]-4,6-ビストリクロロメチル-s-トリアジン、2-[2-{N-ヒドロキシエチル-N-メチルアミノ}エトキシ]-4,6-ビストリクロロメチル-s-トリアジン、2-[2-{N,N-ジアリルアミノ}エトキシ]-4,6-ビストリクロロメチル-s-トリアジン等が例示される。上記で例示したトリアジン化合物の中で好ましいものは、重合活性の点で2,4,6-トリストリクロロメチル-s-トリアジンであり、また保存安定性の点で、2-フェニル-4,6-ビストリクロロメチル-s-トリアジン、2-p-クロロフェニル-4,6-ビストリクロロメチル-s-トリアジン、及び2-4-ビフェニリル-4,6-ビストリクロロメチル-s-トリアジンである。上記トリアジン化合物は1種又は2種以上を混合して用いても構わない。本発明に用いられる重合促進剤Dの配合量は特に限定されないが、得られる組成物の硬化性等の観点からは、重合性単量体A100重量部に対して、重合促進剤Dを、0.001~10重量部含有してなることが好ましい。重合促進剤Dの配合量が0.001重量部未満の場合、重合が十分に進行せず、機械的強度の低下を招くおそれがあり、より好適には、0.05重量部以上である。一方、重合促進剤Dの配合量が10重量部を超える場合には、重合開始剤自体の重合性能が低い場合には、十分な機械的強度が得られなくなるおそれがあり、より好適には5重量部以下である。次に、本発明の歯科用硬化性組成物には、さらなる高性能化を目的とし、本発明の効果を阻害しない範囲で、無機粒子E、無機超微粒子F等の成分を含有させてもよい。本発明の歯科用硬化性組成物は、硬化物の機械的特性などの向上を目的として、無機粒子Eを含むことが好ましい。本発明において、無機粒子Eとは、平均粒子径が0.1μm以上の無機粒子のことをいう。無機粒子Eの平均粒子径としては、0.1~1.0μmが好ましく、0.15~0.9μmがより好ましく、0.15~0.7μmが特に好ましい。平均粒子径が0.1μm未満では、組成物を歯科用修復材料に用いる場合に、機械的強度が不十分であったり、ペーストにべたつきを生じ操作性が不十分となるおそれがあり、1.0μmを超えると、硬化物の研磨滑沢性や滑沢耐久性を損なうおそれがある。なお、無機粒子Eの平均粒子径は、レーザー回折散乱法により、求めることができる。具体的に例えば、レーザー回折式粒度分布測定装置SALD-2100:島津製作所製により、0.2ヘキサメタリン酸ナトリウム水溶液を分散媒に用いて測定することができる。無機粒子Eとしては、歯科用硬化性組成物に使用される公知の無機粒子が何ら制限なく使用される。当該無機粒子としては、各種ガラス類シリカを主成分とし、必要に応じ、重金属、ホウ素、アルミニウム等の酸化物を含有する。例えば、溶融シリカ、石英、ソーダライムシリカガラス、Eガラス、Cガラス、ボロシリケートガラスパイレックス登録商標ガラス等の一般的な組成のガラス粉末;バリウムガラスGM27884、8235、ショット社製、Ray-SorbE2000、Ray-SorbE3000、SpecialtyGlass社製、ストロンチウムボロシリケートガラスRay-SorbE4000、SpecialtyGlass社製、ランタンガラスセラミックスGM31684、ショット社製、フルオロアルミノシリケートガラスGM35429、G018-091、G018-117、ショット社製などの歯科用ガラス粉末、各種セラミック類、シリカ-チタニア、シリカ-ジルコニア等の複合酸化物、珪藻土、カオリン、粘土鉱物モンモリロナイトなど、活性白土、合成ゼオライト、マイカ、フッ化カルシウム、フッ化イッテルビウム、フッ化イットリウム、リン酸カルシウム、硫酸バリウム、二酸化ジルコニウム、二酸化チタン、ヒドロキシアパタイトなどが挙げられ、これらは、それぞれ単独で又は2種以上を混合して用いることができる。これらの中でも、シリカを主成分として含むものシリカを25重量以上、好ましくは40重量以上含むものが好適である。無機粒子Eは、重合性単量体Aと組み合わせて歯科用硬化性組成物に用いることから、無機粒子Eと重合性単量体Aとの親和性を改善したり、無機粒子Eと重合性単量体Aとの化学結合性を高めて硬化物の機械的強度を向上させるために、予め表面処理剤で表面処理を施しておくことが望ましい。かかる表面処理剤として、有機ケイ素化合物、有機チタン化合物、有機ジルコニウム化合物、及び有機アルミニウム化合物からなる群より選ばれる少なくとも1種の有機金属化合物が挙げられる。有機金属化合物を2種以上使用する場合は、2種以上の有機金属化合物の混合物の表面処理層としてもよいし、複数の有機金属化合物層が積層した複層構造の表面処理層としてもよい。有機ケイ素化合物としては、R4nSiX4nで表される化合物が挙げられる式中、R4は、炭素数1~12の置換又は無置換の炭化水素基であり、Xは炭素数1~4のアルコキシ基、ヒドロキシル基、ハロゲン原子又は水素原子を示し、nは、0~3の整数である。R4及びXが複数ある場合にはそれぞれ、同一でも異なっていてもよい。具体的には、例えば、メチルトリメトキシシラン、ジメチルジメトキシシラン、フェニルトリメトキシシラン、ジフェニルジメトキシシラン、メチルトリエトキシシラン、ジメチルジエトキシシラン、フェニルトリエトキシシラン、ジフェニルジエトキシシラン、イソブチルトリメトキシシラン、ビニルトリメトキシシラン、ビニルトリエトキシシラン、ビニルトリスβメトキシエトキシシラン、3,3,3-トリフルオロプロピルトリメトキシシラン、メチル-3,3,3-トリフルオロプロピルジメトキシシラン、β-3,4エポキシシクロヘキシルエチルトリメトキシシラン、γ-グリシドキシプロピルトリメトキシシラン、γ-グリシドキシプロピルメチルジエトキシシラン、γ-グリシドキシプロピルトリエトキシシラン、γ-メタクリロキシプロピルメチルジメトキシシラン、γ-メタクリロキシプロピルメチルジエトキシシラン、N-βアミノエチルγ-アミノプロピルメチルジメトキシシラン、N-βアミノエチルγ-アミノプロピルトリメトキシシラン、N-βアミノエチルγ-アミノプロピルトリエトキシシラン、γ-アミノプロピルトリメトキシシラン、γ-アミノプロピルトリエトキシシラン、N-フェニル-γ-アミノプロピルトリメトキシシラン、γ-メルカプトプロピルトリメトキシシラン、トリメチルシラノール、メチルトリクロロシラン、メチルジクロロシラン、ジメチルジクロロシラン、トリメチルクロロシラン、フェニルトリクロロシラン、ジフェニルジクロロシラン、ビニルトリクロロシラン、トリメチルブロモシラン、ジエチルシラン、ビニルトリアセトキシシラン、ω-メタアクリロキシアルキルトリメトキシシランメタアクリロキシ基とケイ素原子との間の炭素数:3~12、例、γ-メタクリロキシプロピルトリメトキシシラン等、ω-メタアクリロキシアルキルトリエトキシシランメタアクリロキシ基とケイ素原子との間の炭素数:3~12、例、γ-メタクリロキシプロピルトリエトキシシラン等等が挙げられる。この中でも、重合性単量体Aと共重合し得る官能基を有するカップリング剤、例えばω-メタアクリロキシアルキルトリメトキシシランメタアクリロキシ基とケイ素原子との間の炭素数:3~12、ω-メタアクリロキシアルキルトリエトキシシランメタアクリロキシ基とケイ素原子との間の炭素数:3~12、ビニルトリメトキシシラン、ビニルトリエトキシシラン、ビニルトリアセトキシシラン、γ-グリシドキシプロピルトリメトキシシラン等が特に好ましく用いられる。有機チタン化合物としては、例えば、テトラメチルチタネート、テトライソプロピルチタネート、テトラn-ブチルチタネート、ブチルチタネートダイマー、テトラ2-エチルヘキシルチタネート等が挙げられる。有機ジルコニウム化合物としては、ジルコニウムイソプロポキシド、ジルコニウムn-ブトキシド、ジルコニウムアセチルアセトネート、ジルコニルアセテート等が挙げられる。有機アルミニウム化合物としては、例えば、アルミニウムアセチルアセトネート、アルミニウム有機酸塩キレート化合物等が挙げられる。無機粒子Eの形状としては特に制限されることなく、不定形もしくは球形の粒子の粉末として用いることができる。不定形の無機粒子Eを用いると、機械的強度及び耐磨耗性に特に優れ、球形の無機粒子Eを用いると、研磨滑沢性及び滑沢耐久性に特に優れる。無機粒子Eの形状は歯科用硬化性組成物の目的に応じて適宜選択すればよい。無機粒子Eの配合量としては、重合性単量体A100重量部に対して50~400重量部が好ましく、100~350重量部がより好ましく、150~300重量部が特に好ましい。本発明の歯科用組成物は、ペースト操作性などの向上を目的として、無機超微粒子Fを含んでいてもよい。本発明において、無機超微粒子Fとは、平均粒子径が0.1μm100nm未満の無機粒子のことをいう。無機超微粒子Fの平均粒子径としては、5~50nmが好ましく、10~40nmがより好ましい。なお、無機超微粒子Fの平均粒子径は、超微粒子の電子顕微鏡写真を撮影し、無作為に選択した100個の超微粒子の粒子径の平均値として測定できる。なお、超微粒子が非球状である場合には、粒子径は、超微粒子の最長と最短の長さの算術平均をもって粒子径とし、凝集粒子である場合には、一次粒子の粒子径とする。本発明における無機超微粒子Fとしては、歯科用硬化性組成物に使用される公知の無機超微粒子が何ら制限なく使用される。好ましくは、シリカ、アルミナ、チタニア、ジルコニア等の無機酸化物粒子、又はこれらからなる複合酸化物粒子、燐酸カルシウム、ハイドロキシアパタイト、フッ化イットリウム、フッ化イッテルビウム等が挙げられる。好ましくは、火炎熱分解法で作製されるシリカ、アルミナ、チタニア等の粒子であり、例えば、日本アエロジル株製、商品名:アエロジル、アエロキサイドAluC、アエロキサイドTiO2P25、アエロキサイドTiO2P25S、VPZirconiumOxide3-YSZ、VPZirconiumOxide3-YSZPHが挙げられる。無機超微粒子Fは、無機粒子Eと同様に、重合性単量体Aと組み合わせて歯科用組成物に用いることから、該無機超微粒子Fと重合性単量体Aとの親和性を改善したり、該無機超微粒子Fと重合性単量体Aとの化学結合性を高めて硬化物の機械的強度を向上させるために、予め表面処理剤で表面処理を施しておくことが望ましい。かかる表面処理剤としては無機粒子Eで例示した有機金属化合物を同様に用いることができる。無機超微粒子Fの配合量としては、重合性単量体A100重量部に対して10~50重量部が好ましく、10~40重量部がより好ましく、15~30重量部が特に好ましい。本発明の歯科用硬化性組成物には、本発明の効果を阻害しない範囲内で、pH調整剤、酸化防止剤、重合禁止剤、着色剤、抗菌剤、X線造影剤、増粘剤、蛍光剤などをさらに添加することも可能である。例えば、硬化後の表面からフッ素イオン徐放性を期待する場合、フルオロアルミノシリケートガラス、フッ化カルシウム、フッ化ナトリウム、モノフルオロリン酸ナトリウムなどのフッ素イオン徐放性フィラーを添加することもできる。また、抗菌性を期待する場合は、例えば、セチルピリジニウムクロライド、12-メタアクリロイルオキシドデシルピリジニウムブロマイドなどの抗菌活性を有する界面活性剤や光触媒性酸化チタンを添加することができる。本発明の歯科用硬化性組成物は、天然歯の色調に近似した色調を有し、太陽光に長時間暴露しても、審美性に影響を与えるほどの変色のない太陽光安定性に優れる硬化体を与える。さらに、本発明の歯科用硬化性組成物は、硬化体の機械的強度が高く、無機粒子Eを配合することで、機械的強度をさらに高めることも可能である。本発明の歯科用硬化性組成物は、歯科用修復材料に好適に用いることができ、当該歯科用修復材料は、天然歯の色調に近似した色調を有し、太陽光に長時間暴露しても、審美性に影響を与えるほどの変色のない太陽光安定性に優れる審美性に優れた歯科用修復材料となる。本発明において、歯科用修復材料とは、歯の形態を修復する材料のことをいい、歯科用コンポジットレジンなどの充填修復材料、クラウン、インレーなどの歯冠修復材料、人工歯、義歯、CAD/CAM用レジンブロック等のことをいう。本発明の歯科用硬化性組成物は、なかでも、歯科用コンポジットレジンとして特に好適に用いることができる。また、本発明の歯科用硬化性組成物は、歯列矯正用接着材、窩洞塗布用接着材及び歯牙裂溝封鎖材などの歯科用接着材、義歯床用材料、義歯床用粘膜調整材、フィッシャーシーラント、歯面や歯科用補綴物へのコーティング材、表面滑沢材、歯科用マニキュアなどの歯科材料として用いることもできる。本発明の歯科用硬化性組成物を歯科用修復材料に用いる場合、すべての配合成分が事前に混合ペースト化された1ペースト型のものでも、2つのペーストに分けて製造、保管、供給され、使用直前に両ペーストを混合して用いる2ペースト型のものでも、あるいは他の形態のいずれのものでもよいが、使用時の混合操作が不要なため操作性に優れ、また安定した物性のものとして供給することが容易な点で、1ペースト型のものであることが好ましい。このような1ペースト型の歯科用修復材料を製造する方法は特に限定されず、公知の1ペースト型の光重合型歯科用修復材料の製造方法に従えばよい。一般的には、遮光下、配合する各成分を所定量秤とり、均一になるまで混練し、必要に応じて混練時に混入した気泡の脱泡を行えばよい。得られた組成物のペーストは、遮光容器に小分けされその状態で、歯科医院や歯科技工所へ供給される。また2ペースト型の場合など他の形態を採用する場合も同様である。以下、実施例及び比較例を挙げて本発明を詳細に説明するが、本発明は、これら実施例に限定されるものではない。なお、実施例、比較例に用いた各紫外線吸収剤を以下に示す。マロン酸エステル化合物:4-メトキシベンジリデンジメチルマロネートホスタビンPR-25、クラリアント社製以後、MBMベンゾトリアゾール系紫外線吸収剤:2-3-t-ブチル-5-メチル-2-ヒドロキシフェニル-5-クロロベンゾトリアゾール以後、BCTトリアジン系紫外線吸収剤:2-[4,6-ビス2,4-ジメチルフェニル-1,3,5-トリアジン-2-イル]-5-オクチロキシフェノール以後、BDTベンゾフェノン系紫外線吸収剤:2-ヒドロキシ-4-メトキシベンゾフェノン以後、BPN製造例1重合性単量体組成物1の製造2,2-ビス4-メタクリロイルオキシポリエトキシフェニルプロパンエトキシ基の平均付加モル数:2.6D2.6Eと称する70重量部と、トリエチレングリコールジメタクリレートTEGDMAと称する30重量部を混合し、得られた重合性単量体100重量部に対して、重合開始剤としてα-カンファーキノン0.5重量部、及び重合促進剤として4-N,N-ジメチルアミノ安息香酸エチルエステル1.0重量部を溶解させ、さらに、紫外線吸収剤として、MBM、又は、BCT、又は、BDT、又は、BPNを表1に記載の重量部で配合し、重合性単量体組成物1を得た。製造例2重合性単量体組成物2の製造D2.6E70重量部と、TEGDMA30重量部を混合し、得られた重合性単量体100重量部に対して、重合開始剤としてα-カンファーキノン0.2重量部、並びに重合促進剤として2,4,6-トリストリクロロメチル-s-トリアジン0.2重量部、4-N,N-ジメチルアミノ安息香酸エチルエステル1.0重量部、及びN,N-ジメチルアミノエチルメタクリレート0.5重量部を溶解させ、さらに、紫外線吸収剤として、MBM、又は、BCT、又は、BDT、又は、BPNを表2に記載の重量部で配合し、重合性単量体組成物2を得た。製造例3重合性単量体組成物3の製造ビスフェノールAジグリシジルメタクリレート通称BisGMA70重量部と、TEGDMA30重量部を混合し、得られた重合性単量体100重量部に対して、重合開始剤としてα-カンファーキノン0.2重量部、2,4,6-トリメチルベンゾイルジフェニルホスフィンオキサイド1.0重量部、並びに重合促進剤として4-N,N-ジメチルアミノ安息香酸エチルエステル1.0重量部、及びN,N-ジメチルアミノエチルメタクリレート0.5重量部を溶解させ、さらに、紫外線吸収剤として、MBM、又は、BCT、又は、BDT、又は、BPNを表3に記載の重量部で配合し、重合性単量体組成物3を得た。製造例4無機粒子Eの製造市販バリウムガラスGM27884NF180、ショット社製、平均粒子径0.18μm100gをエタノール500mLに分散し、γ-メタクリロキシプロピルトリメトキシシラン10gと水5gを加えて、室温で2時間撹拌した後、溶媒を減圧留去し、さらに90°Cで3時間乾燥することによって表面処理して、無機粒子Eを得た。製造例5無機超微粒子Fの製造市販微粒子アルミナAEROXIDEAluC、日本アエロジル社製、平均粒子径13nm100gに対して、γ-メタクリロキシプロピルトリメトキシシラン30gと水15gを加えて、製造例3と同様の方法により表面処理して、無機超微粒子Fを得た。実施例1~3及び比較例1~3重合性単量体組成物1を30重量部と無機粒子Eを65重量部と無機超微粒子Fを5重量部混合し、均一のペースト状になるまで乳鉢中でよく混練した。さらにこれを真空脱泡して、実施例1~3及び比較例1~3の歯科用硬化性組成物を得た。実施例4及び比較例4~6重合性単量体組成物2を30重量部と無機粒子Eを65重量部と無機超微粒子Fを5重量部混合し、実施例1~3と同様の方法により、実施例4及び比較例4~6の歯科用硬化性組成物を得た。実施例5及び比較例7~9重合性単量体組成物3を30重量部と無機粒子Eを65重量部と無機超微粒子Fを5重量部混合し、実施例1~3と同様の方法により、実施例5及び比較例7~9の歯科用硬化性組成物を得た。試験例1黄着色の測定実施例及び比較例で得られた歯科用硬化性組成物をハロゲン照射器を用いて光硬化させ、硬化物試験片10mmφ×1mmを作製した。また、紫外線吸収剤を含有していない対照となる硬化物試験片を作製した。具体的には、D2.6E70重量部と、TEGDMA30重量部を混合し、得られた重合性単量体100重量部に対して、重合開始剤としてα-カンファーキノン0.5重量部、及び重合促進剤として4-N,N-ジメチルアミノ安息香酸エチルエステル1.0重量部を溶解させ、重合性単量体組成物を得た。この重合性単量体組成物を30重量部と無機粒子Eを65重量部と無機超微粒子Fを5重量部混合し、均一のペースト状になるまで乳鉢中でよく混練した後、真空脱泡して歯科用硬化性組成物を得た。これをハロゲン照射器を用いて光硬化させ、対照となる硬化物試験片10mmφ×1mmを作製した。実施例及び比較例の硬化物試験片と対照となる硬化物試験片の黄色味白背景のbを、色差計SE6000、日本電色工業社製、光源D65/2を用いて測定し、下式から、その差を黄着色Δbで表した。Δb=b1-b2なお、b1:実施例及び比較例の試験片の黄色味、b2:対照の試験片の黄色味である。なお、黄着色Δbは小さいほど良く、3以下が好ましい。試験例2耐変色性の測定直径15mmの貫通孔を開けた厚さ1mmのステンレス製型に歯科用硬化性組成物を填入し、ポリプロピレンフィルムで圧接して、歯科用光照射器JETライト3000、モリタ社製で歯科用硬化性組成物全体に光があたるように5箇所を各20秒ずつ光照射した。試験片の半分をアルミ箔で覆い、耐光試験機サンテストCPS東洋精機製に入れ、24時間暴露した。アルミ箔で覆った部分未露光部と直射日光に暴露した部分露光部の色調白背景のL,a,bを、色差計SE6000、日本電色工業社製、光源D65/2を用いて測定し、下式から、その差を耐変色性ΔEで表した。ΔE={L1-L22a1-a22b1-b22}12なお、L1,a1,b1:未露光部の色調、L2,a2,b2:露光部の色調である。なお、耐変色性ΔEは小さいほど良く、3以下が好ましい。実施例1~3の結果が示すように、紫外線吸収剤として特定構造のマロン酸エステル化合物を配合した場合には、黄着色を抑えながら、十分な耐変色性が得られる。一方、比較例1~3の結果が示すように、従来の紫外線吸収剤を配合した場合には、十分な耐変色性が得られるものの、黄着色が大きい。これは、紫外線吸収剤そのものが黄色を呈しているためである。また、表2に示すように重合促進剤としてトリハロメチル基により置換されたトリアジン化合物を配合した場合、従来の紫外線吸収剤を用いたのでは全体的に黄着色が大きくなり、耐変色性が低下するが、実施例4に示すように、マロン酸エステル化合物を配合した場合、黄着色、耐変色性とも十分に許容できるレベルとなる。さらに、表3に示すように重合開始剤としてビスアシルホスフィンオキサイド類を配合した場合にも、従来の紫外線吸収剤を用いたのでは全体的に黄着色が大きくなり、耐変色性が低下するが、実施例5に示すように、マロン酸エステル化合物を配合した場合、黄着色、耐変色性とも十分に許容できるレベルとなる。以上の結果から、特定構造のマロン酸エステル化合物を配合することによって、黄着色を抑えつつ、太陽光安定性に優れた歯科用硬化性組成物が得られることがわかった。"